(57)【要約】      （修正有）【課題】脱墨処理や漂白処理を行わず、環境に与える負荷を著しく低減する古紙パルプを使用し、美粧かつ鮮やかな印象を与えるとともに、古紙が本来有する温かみのある色調、見栄え等を有効に活用することによって視覚感覚を和らげ、落ち着いた印象を与える美粧ライナーを提供する。【解決手段】表層、表下層、中間層、裏層の紙層の内の少なくとも表層及び裏層の２層を有して成る美粧ライナーにおいて、紙層の表層側から裏層、又は裏層及び中間層の色調が視認できる美粧ライナーであって、美粧ライナーの表層に古紙を精選処理した古紙パルプ又は古紙パルプと晒クラフトパルプとを混合したパルプを、あるいは、表層又は表下層の少なくとも一方に古紙を精選処理した古紙パルプを使用し、絶乾重量が５ｇ／ｍ２〜１００ｇ／ｍ２となるように抄き合わせて表層によるベース色の隠蔽率が３０％以上１００％未満となるようにする。【選択図】なし【特許請求の範囲】
【請求項１】
表層、表下層、中間層、裏層の紙層の内の少なくとも前記表層及び前記裏層の紙層を有して成る美粧ライナーにおいて、前記紙層の表層側から前記裏層、又は前記裏層及び前記中間層の色調が視認できることを特徴とする美粧ライナー。
【請求項２】
前記表層のパルプの絶乾重量が５ｇ／ｍ２〜１００ｇ／ｍ２であることを特徴とする請求項１に記載の美粧ライナー。
【請求項３】
前記表層による前記裏層、又は前記裏層及び前記中間層の色調の隠蔽率が３０％以上１００％未満であることを特徴とする請求項１又は請求項２に記載の美粧ライナー。
【請求項４】
前記表層のパルプの原料として古紙パルプ、又は古紙パルプと晒クラフトパルプとを混合したパルプを使用したことを特徴とする請求項１ないし請求項３のいずれかに記載の美粧ライナー。
【請求項５】
前記表層及び前記表下層のパルプの絶乾重量が５ｇ／ｍ２〜１００ｇ／ｍ２であることを特徴とする請求項１に記載の美粧ライナー。
【請求項６】
前記表層及び前記表下層による前記裏層、又は前記裏層及び前記中間層の色調の隠蔽率が３０％以上１００％未満であることを特徴とする請求項１又は請求項５に記載の美粧ライナー。
【請求項７】
前記表層及び前記表下層のパルプの原料として、前記表層又は前記表下層の内の少なくとも一方に古紙パルプを使用したことを特徴とする請求項１、請求項５又は請求項６のいずれかに記載の美粧ライナー。
【請求項８】
前記表層及び／又は前記表下層を構成する前記古紙パルプが、雑誌古紙、色上古紙、新聞古紙、ケント古紙、上質古紙、アート古紙を単独又は２種以上混合したパルプであり、かつ脱墨処理又は漂白処理をすることなく精選処理したパルプから成ることを特徴とする請求項１ないし請求項７に記載の美粧ライナー。
【発明の詳細な説明】
【０００１】
【発明の属する技術分野】
本発明は美粧ライナーに関し、さらに詳細には古紙が本来有する色調、見栄え等を有効に生かして精選処理した古紙パルプをライナーの表面に使用した美粧ライナーに関する。
【０００２】
【従来の技術】
ライナーは多層抄きされた厚紙で、古くから各種包装箱等に用いられている。このライナーはそのコスト的要請及び省資源的要請から、中間層及び裏層には脱墨処理、漂白処理をしない白色度の低い古紙パルプが一般に用いられており、表面には脱墨処理や、漂白処理がされた白色度の高いパルプが使用されている。美粧ライナーとは、その表面の白紙面や印刷面外観が視覚的に美しいものを一般に称している。白色度の高い外観を持った美粧ライナーは、白紙面だけでなく、この印刷面も美麗かつ鮮やかに見える効果を与える。このようなライナーを使用して作製し、印刷を施した段ボール箱は、発色性や、見栄えが良いため人目を引く効果があり、またそこに文字が印刷された場合には、その文字が読み易く、特にカラー印刷をした場合には印刷面が非常に鮮明であるという優れた点がある。
【０００３】
従来、前述したような白色度の高い美粧ライナーを得るために、晒クラフトパルプ、又は雑誌、色上、ケント、新聞等を脱墨処理及び漂白処理した古紙パルプが美粧ライナーの表面に使用されていた（例えば、特許文献１参照。）。
【０００４】
しかしながら、上記従来の美粧ライナーは、古紙を脱墨処理、漂白処理する際に界面活性剤、過酸化水素、あるいは次亜塩素酸ソーダ等の薬品を使用していたため、環境に与える負荷が非常に大きいという問題があった。
【０００５】
また、前述したような方法で白色度が高められたライナーは、美麗かつ鮮やかに見えるという優れた面を有する反面、どぎつくて薄手な、換言すれば深みのない印象を与えるという問題もあった。
【０００６】
これと類似した例として塗工紙の場合がある。塗工紙は光沢を上げるために顔料塗被組成物を塗工することから始まるが、光沢が高いグロス調の塗工紙はやはり、美麗かつ鮮やかな印象を与えるが、逆にどぎつく深みのない印象も与える。このような理由より塗工紙の分野では、グロス調と全く逆の光沢の出来るだけ低いマット調の塗工紙が開発された。このマット調の塗工紙は、グロス調の塗工紙と比較すると鮮やかさの面では劣るが、視覚感覚を和らげ落ち着いた深みのある印象を与えるという優れた点がある（例えば、特許文献２参照。）。
【０００７】
【特許文献１】
特開平１１−２００２６９号公報
【０００８】
【特許文献２】
特開２００２−１０５８８９号公報
【０００９】
【発明が解決しようとする課題】
そこで、本発明の目的は前述したような従来技術が有する問題点を解消するために、脱墨処理や漂白処理を行わず、環境に与える負荷を著しく低減する古紙パルプを使用し、美粧かつ鮮やかな印象を与えると共に、古紙が本来有する温かみのある色調、見栄え等を有効に活用することによって視覚感覚を和らげ、落ち着いた印象を与える美粧ライナーを提供することである。
【００１０】
【課題を解決するための手段】
本発明の上記目的は、表層、表下層、中間層、裏層の紙層の内の少なくとも前記表層及び前記裏層の紙層を有して成る美粧ライナーにおいて、前記紙層の表層側から前記裏層、又は前記裏層及び前記中間層の色調が視認できることを特徴とする美粧ライナーを提供することによって、達成される。
【００１１】
また、本発明の上記目的は、前記表層のパルプの絶乾重量が５ｇ／ｍ２〜１００ｇ／ｍ２であることを特徴とする美粧ライナーを提供することによって、より効果的に達成される。なお、本明細書における絶乾重量とは、ＪＩＳＰ８１２７紙及び板紙の水分試験方法に規定された乾燥方法による乾燥後の重量のことをいう。
【００１２】
また、本発明の上記目的は、前記表層による前記裏層、又は前記裏層及び前記中間層の色調の隠蔽率が３０％以上１００％未満であることを特徴とする美粧ライナーを提供することによって、より一層効果的に達成される。
【００１３】
また、本発明の上記目的は、前記表層のパルプの原料として古紙パルプ、又は古紙パルプと晒クラフトパルプとを混合したパルプを使用したことを特徴とする美粧ライナーを提供することによって、より一層効果的に達成される。
【００１４】
また、本発明の上記目的は、前記表層及び前記表下層のパルプの絶乾重量が５ｇ／ｍ２〜１００ｇ／ｍ２であることを特徴とする美粧ライナーを提供することによって、より効果的に達成される。
【００１５】
また、本発明の上記目的は、前記表層及び前記表下層による前記裏層、又は前記裏層及び前記中間層の色調の隠蔽率が３０％以上１００％未満であることを特徴とする美粧ライナーを提供することによって、より一層効果的に達成される。
【００１６】
また、本発明の上記目的は、前記表層及び前記表下層のパルプの原料として、前記表層又は前記表下層の内の少なくとも一方に古紙パルプを使用したことを特徴とする美粧ライナーを提供することによって、より一層効果的に達成される。
【００１７】
さらにまた、本発明の上記目的は、前記表層及び／又は前記表下層を構成する前記古紙パルプが、雑誌古紙、色上古紙、新聞古紙、ケント古紙、上質古紙、アート古紙を単独又は２種以上混合したパルプであり、かつ脱墨処理又は漂白処理をすることなく精選処理したパルプから成ることを特徴とする美粧ライナーを提供することによって、より一層効果的に達成される。
【００１８】
【発明の実施の形態】
以下、本発明をさらに詳細に説明する。
【００１９】
本発明で使用される美粧ライナーは、表層、表下層（表層のすぐ下の層を言う。）、中間層、裏層の紙層の内の少なくとも表層及び裏層の紙層を有する美粧ライナーである。また、通常表層及び表下層には白色度の高い古紙パルプを使用し、中間層及び裏層にはそれよりも白色度の低い古紙パルプを使用する。
【００２０】
まず始めに紙層が表層及び裏層の２層から成る美粧ライナーに係る第１実施形態について説明する。
【００２１】
第１実施形態に係る美粧ライナーは、その表層に公知の古紙を精選処理することにより、この古紙の中に混入している粘着剤、接着剤、粘着テープ、雑誌の背糊、ビニールテープ等の夾雑異物等を除去して得られた古紙パルプ又は、古紙パルプと晒クラフトパルプとを混合したパルプ（以下、「混合パルプ」と言う。）を抄き合わせる。この時、表層側から裏層の色調（以下、「ベース色」と言う。）が視認できるようにするために、表層に抄き合わせる古紙パルプ又は混合パルプの絶乾重量を５ｇ／ｍ２〜１００ｇ／ｍ２とし、表層によるベース色の隠蔽率が３０％以上１００％未満となるように調製する。上述したように、古紙パルプと晒クラフトパルプとを混合することにより、美粧ライナーの破裂強度が補足される効果がある。
【００２２】
なお、後述する実施例で明らかにされるように、この古紙パルプ又は混合パルプの抄き合わせ絶乾重量が５ｇ／ｍ２未満であると表層側から視認できる色調がほぼベース色となり、白色度が低くなるので印刷時の発色性及び美粧性の点で問題がある。逆に、この古紙パルプ又は混合パルプの抄き合わせ絶乾重量が１００ｇ／ｍ２より多くなると美粧ライナーの鮮やかさや、白色度の視覚感は、表層に使用している古紙パルプ又は混合パルプの鮮やかさや、白色度の視覚感とほぼ同じとなり、これ以上この古紙パルプ又は混合パルプの抄き合わせ絶乾重量を増やしても、鮮やかさや白色度の視覚感は変わらない上、下記の実施例に示すように隠蔽率が１００％となってしまい、ベース色が紙層の表層側から全く視認できなくなってしまう。また、表層に使用される白色度の高い古紙パルプ又は混合パルプは、美粧ライナーの裏層及び中間層に使用している段ボール古紙、地券古紙、雑誌古紙に比べ単価が高い。このため、表層に抄き合わせる古紙パルプ又は混合パルプの絶乾重量が１００ｇ／ｍ２より多くなると、品質は変わらないのに製造コストが高くなるという欠点もある。
【００２３】
本実施形態に係る美粧ライナーの表層に使用される古紙パルプは、例えば雑誌古紙、色上古紙、新聞古紙、ケント古紙、上白古紙、コート古紙等の公知の古紙を脱墨処理、あるいは漂白処理をすることなく精選処理した古紙パルプである。なお、これらの古紙パルプを単独で使用することも可能であるが、印刷時のインクの色や、デザイン等のニーズに柔軟に対応するために２種以上の古紙パルプを混合して使用することもできる。このように古紙パルプを美粧ライナーの表層に抄き合わせることで、古紙が本来有する温かみのある色調、見栄え等を有効に活用することができる。これにより視覚感覚を和らげ落ち着いた深みのある印象を与える美粧ライナーを得ることができる。
【００２４】
また、本実施形態に係る美粧ライナーの表層に使用される古紙パルプは、前述したように古紙パルプを精選処理して夾雑異物等を除去することにより、従来のような脱墨処理、あるいは漂白処理を行わずに本発明に係る美粧ライナーが備えるべき白色度をもたせることができる。従って、従来のように脱墨、あるいは漂白に必要な薬品は使用せず、これに伴って脱墨設備あるいは、漂白設備、及びこれらの設備に掛かる熱や電気エネルギー等も不要となるので、環境に与える負荷を極めて少なくすることができる。すなわち、本発明に係る美粧ライナーで使用される古紙パルプは、リサイクルに寄与するばかりでなく、環境にも優しいという利点を有する。また、脱墨処理や、漂白処理を行うために必要な付帯設備や、薬品が不要となり、さらに脱墨処理に伴う古紙の収率低下がないために製造コストを一段と低減させることができるという効果が得られる。
【００２５】
ところで、前述したように雑誌古紙、新聞古紙等の古紙パルプを使用すると、これらの古紙が有するインクのボツ、すなわちインクの残りカス（以下、「残インク」と言う。）が混入する。このような残インクは視覚の面で好ましくない場合には、界面活性剤によりこれを分散させることにより表面異物感を和らげることができる。
【００２６】
この界面活性剤としては、カルボン酸型、硫酸エステル型、スルホン酸型、燐酸エステル型等のアニオン系界面活性剤、エーテル型、エステル型、脂肪酸アルキロールアマイド型等のノニオン系界面活性剤、アミノ酸型、ベタイン型等の両性界面活性剤を使用することができる。これらは単独で使用しても良く、また２種以上を混合して使用しても良い。
【００２７】
なお、前述したように残インクを含む夾雑異物等を界面活性剤で分散させることができず、精選処理をしてもこれらを完全に取り除くことが困難であるような場合には、この夾雑異物等が目立たないような色合いにし、視覚感覚を和らげ落ち着いた深みのある印象を与える美粧ライナーを得る方法、例えば着色顔料又は白色顔料又は染料を塗布する方法、あるいは着色顔料又は白色顔料又は染料を内添する方法等を適用しても良い。
【００２８】
この着色顔料には無機顔料、有機顔料のいずれも使用することができる。このような着色顔料には、赤色系顔料として、例えばベンガラ（Ｆｅ２Ｏ３）、モリブデートオレンジ（ＰｂＣｒＯ４・ｎＰｂＭｏＯ４・ｍＰｂＳＯ４）、パーマネントレッド（不溶性アゾ系）、カーミンＦＢ（不溶性アゾ系）、ウォッチングレッド（アゾキレート系）、ボンマルーンライト（アゾレーキ系）、ピグメントバイオレッド１９（キナクリドン系）、ピグメントレッド１１２（キナクリドン系）等、また黄色系顔料として、例えば黄鉛（ＰｂＣｒＯ４・ｎＰｂＳＯ４）、オキサイドイエロー（ＦｅＯ（ＯＨ）・ｎＨ２Ｏ）、チタンイエロー（ＴｉＯ２・ＮｉＯ２・Ｓｂ２Ｏ３）、ハンザイエロー（アゾ系）、ベンジジンイエロー（ジスアゾ系）、グリーンゴールド（金属錯体系）、ピグメント・イエロー９５（縮合アゾ系）、フラバンスロンイエロー（スレン系）、アンスラピリミジンイエロー（スレン系）、ピグメント・イエロー１０９・１１０（イゾインドリノン系）等、また緑色系顔料として、例えば酸化クロム（Ｃｒ２Ｏ３）、フタロシアニングリーン（フタロシアニン系）等、青色系顔料として、例えば紺青（Ｆｅ４［Ｆｅ（ＣＮ）６］・ｎＨ２Ｏ）、群青（２（Ｎａ２Ｏ・Ａｌ２Ｏ３・２ＳｉＯ２）Ｎａ２Ｓ３）、フタロシアニンブルー（フタロシアニン系）、インダンスレンブルー（スレン系）等、さらにまた紫色系顔料として、例えばジオキサジバイオレット（ジオキサジン系）等を挙げることができる。
【００２９】
また、白色顔料としては、例えば酸化チタン（ＴｉＯ２）、亜鉛華（ＺｎＯ）、リトポン（ＺｎＯ＋ＢａＳＯ４）、鉛白（２ＰｂＣＯ３・Ｐｂ（ＯＨ）２）、炭酸カルシウム（ＣａＣＯ３）、硫酸バリウム（ＢａＳＯ４）、クレー（Ａｌ２Ｏ３・２ＳｉＯ２・Ｈ２Ｏ）、シリカ（ＳｉＯ２またはＳｉＯ２・ｎＨ２Ｏ）、タルク（３ＭｇＯ・４ＳｉＯ２・Ｈ２Ｏ）、水酸化アルミニウム（Ａｌ（ＯＨ）３）等の無機顔料を挙げることができ、また、プラスチック顔料、中空球状プラスチック顔料及び中空ガラス顔料等も使用することができる。
【００３０】
なお、上記顔料は単独で使用しても良いし、２種以上の顔料を混合して使用しても良いことは言うまでもない。
【００３１】
また、染料として、ニグロシン等の黒色染料のほか、アニオンや、ノニオンや、カチオン系等の公知の赤色染料、茶色染料、黄色染料、青色染料等を使用することができる。
【００３２】
さらにまた、内添薬品も必要に応じて種々のものを使用でき、例えば硫酸バンド、ロジン等のサイズ剤や、ポリアマイド、澱粉（リン酸エステル化澱粉、カチオン化澱粉等の各種変性澱粉を含む。）等の紙力増強剤や、ポリアマイド等の歩留まり向上剤や、ポリアミドアミンエピクロルヒドリン等の耐水化剤や、消泡剤等が使用できる。これらの内添薬品は単独で使用しても良いし、二種以上の内添薬品を混合して使用しても良い。
【００３３】
このような着色顔料、白色顔料、染料を内添又は外添で使用することにより、残インク等の汚れを目立たなくさせることができるので、視覚感覚を和らげ落ち着いた深みのある印象を与える美粧ライナーを製造することができる。またライナーの色調を印刷時のインクの色、デザイン等のニーズに応じた色に容易に変更することができるという効果もある。
【００３４】
以上、第１実施形態について表層及び裏層の２層から成る美粧ライナーについて説明したが、第１実施形態の変更例として表層、中間層及び裏層の３層から成る美粧ライナーについても適用できる。この場合は中間層及び裏層がベース色となることを除くその他の点は、前述した上記実施形態と同様である。
【００３５】
このように古紙を精選処理した古紙パルプ又は混合パルプを美粧ライナーの表層に絶乾重量が５ｇ／ｍ２〜１００ｇ／ｍ２となるように抄き合わせることで、原料の付け量をニーズに応じて自由に、また容易に変更することができる。従って、光の透過度を変更することができるので、色調及び表面の地合を自由に、かつ容易に適宜変更することができ、これにより表層側から視認できるベース色の見え具合を調整することができるようになり、美粧ライナーの風合い、見栄え等を印刷時のインクの色、デザイン等の種々のニーズに対応して容易に変更することができるようになる。
【００３６】
次に、表層、表下層、及び裏層の３層から成る美粧ライナーである第２実施形態について説明する。
【００３７】
第２実施形態に係る美粧ライナーは、表層又は表下層の内の少なくとも一方に古紙パルプを使用する。すなわち、表層に古紙パルプ又は混合パルプを使用した場合は、表下層に古紙パルプ、混合パルプ、又は晒クラフトパルプ（以下、「古紙パルプ等」と言う時はこの３種のパルプを指す。）を使用し、表層に晒クラフトパルプを使用した場合は、表下層に古紙パルプ又は混合パルプを使用する。そして、表層側からベース色が視認できるように表層及び表下層に抄き合わせる古紙パルプ等の絶乾重量を５ｇ／ｍ２〜１００ｇ／ｍ２とし、表層及び表下層によるベース色の隠蔽率が３０％以上１００％未満となるようにする。また、本実施形態に係る美粧ライナーの表層及び／又は表下層に使用される古紙パルプは、前述した第１実施形態に係る美粧ライナーの表層に使用される古紙パルプと同様である。なお、表層又は表下層の内の少なくとも一方に古紙パルプを使用し、表層及び表下層の抄き合わせ絶乾重量を５ｇ／ｍ２〜１００ｇ／ｍ２とすることを除くその他の点、例えば染料や着色顔料等は前述した第１実施形態の場合と同様である。
【００３８】
また、第２実施形態に係る変更例として、表層、表下層、中間層、及び裏層の４層から成る美粧ライナーについても適用できる。この場合は中間層及び裏層がベース色となることを除くその他の点は、前述した第２実施形態の場合と同様である。
【００３９】
このように表層又は表下層の少なくとも一方に古紙を精選処理した古紙パルプを使用し、第２実施形態に係る美粧ライナーの表層及び表下層に抄き合わせる古紙パルプ等の絶乾重量を５ｇ／ｍ２〜１００ｇ／ｍ２とし、表層及び表下層によるベース色の隠蔽率が３０％以上１００％未満となるように調製することで、３層となった場合でも前記第１実施形態の場合と同様の効果が得られる。すなわち表層側から視認できるベース色の見え具合を調整することができるようになり、美粧ライナーの風合い、見栄え等を印刷時のインクの色、デザイン等の種々のニーズに対応して容易に変更することができるようになる。
【００４０】
以上、本発明を第１実施形態、及び第２実施形態について説明したが、本発明は必ずしもこれらの実施形態について限定されるものではなく、例えば中間層を２層や、３層にして美粧ライナー全体を４層や、５層にする等、美粧ライナーの使用目的やニーズに合わせて構成を適宜に変更することができる。
【００４１】
【実施例】
本発明における古紙パルプ等の抄き合わせ絶乾重量と美粧ライナー表面の特性との関係を確認するため、以下のような実験を行った。
【００４２】
本実験では、手抄きシートにて各層を作成し、プレスする前に抄き合わせることにより作製した美粧ライナーで、段ボール古紙を裏層とした紙層をベースとし、表層及び表下層に抄き合わせる古紙パルプの絶乾重量（ｇ／ｍ２）と、このパルプに配合される古紙パルプ原料の種類とを変更して作製した以下の実施例１ないし実施例４に示す美粧ライナーを用い、以下の測定と評価を行った。なお、裏層の絶乾重量は２５０ｇ／ｍ２とした。
【００４３】
なお、表１ないし表４中の色調とは、ＪＩＳ−Ｚ８７２２に従い明度Ｌ、ａ値、ｂ値、白色度ＷＢを測定したものである。
【００４４】
隠蔽率（％）とは、表層及び表下層によるベース色の隠蔽率を夾雑物測定器（システムクリエート有限会社製夾雑物測定器システムバージョン４）での夾雑物測定値から、次式により算出した値である。
【００４５】
隠蔽率（％）＝（Ｓ２−Ｘ）／（Ｓ２−Ｓ１）×１００
ここで、Ｓ１：表層パルプ単独の夾雑物測定値
（絶乾重量２５０ｇ／ｍ２にて側定）
Ｓ２：裏層パルプ単独の夾雑物測定値
（絶乾重量２５０ｇ／ｍ２にて測定）
Ｘ：実験で得られた美称ライナーの夾雑物測定値
また、視覚率（％）とは、前記実験により得られた美粧ライナーを多数の人に評価させ、美粧性有りと答えた人数の割合である。
【００４６】
［実施例１］
表層及び表下層の古紙パルプ等に精選処理したアート古紙及びケント古紙を１対１の絶乾重量割合で混合したものを使用し、また表層及び表下層の古紙パルプ等の抄き合わせ絶乾重量の割合も１対１とした美粧ライナーについて色調、隠蔽率の測定、視覚率の評価を実施したところ、表１に示す結果が得られた。
【００４７】
【表１】
2005009023.tif 000002
［実施例２］
表層及び表下層の古紙パルプに精選処理した色上古紙及びケント古紙を１対１の絶乾重量割合で混合したものを使用し、また表層及び表下層の古紙パルプの抄き合わせ絶乾重量の割合も１対１とした美粧ライナーについて色調、隠蔽率の測定、視覚率の評価を実施したところ、表２に示す結果が得られた。
【００４８】
【表２】
2005009023.tif 000003
［実施例３］
表層及び表下層の古紙パルプに精選処理した色上古紙を単独で使用し、また表層及び表下層の古紙パルプ等の抄き合わせ絶乾重量の割合を１対１とした美粧ライナーについて色調、隠蔽率の測定、視覚率の評価を実施したところ、表３に示す結果が得られた。
【００４９】
【表３】
2005009023.tif 000004
［実施例４］
表層及び表下層の古紙パルプに精選処理した色上古紙及び新聞古紙を１対１の絶乾重量割合で混合したものを使用し、また表層及び表下層の古紙パルプ等の抄き合わせ絶乾重量の割合を１対１とした美粧ライナーについて色調、隠蔽率の測定、視覚率の評価を実施したところ、表４に示す結果が得られた。
【００５０】
【表４】
2005009023.tif 000005
表１ないし表４から、表層及び表下層の古紙パルプ等の抄き合わせ絶乾重量が５〜１００ｇ／ｍ２で、表層及び表下層のベース色の隠蔽率が３０％以上１００％未満となることが好ましいことが分かる。前述したように、この絶乾重量が５ｇ／ｍ２未満であると、ほぼベース色である段ボール古紙と同じ色となり、白色度が低くなるので発色性及び美粧性の視覚効果に欠けてしまい、逆に絶乾重量が１００ｇ／ｍ２より多くなると美粧ライナーの鮮やかさや、白色度の視覚感は、表層に使用しているパルプの鮮やかさや、白色度の視覚感と同じとなり、これ以上このパルプの抄き合わせ絶乾重量を増やしても、鮮やかさや白色度の視覚感は変わらない上、ベース色の隠蔽率が１００％となり表層側からベース色を視認することができないということが分かる。
【００５１】
【発明の効果】
以上に詳述したように、本発明に係る美粧ライナーによれば、古紙パルプを得るに際し、従来のように古紙を脱墨処理、あるいは漂白処理を行うことなく、古紙の精選処理のみによって得るようにしているので、環境に与える負荷を著しく低減し、より低コストで製造可能な美粧ライナーを提供することができる。
【００５２】
また、表層及び表下層に白色度の高い古紙パルプ等を使用するので美粧かつ鮮やかな印象を与えると共に、表層又は、表層及び表下層に抄き合わせる古紙パルプ等の絶乾重量を５ｇ／ｍ２〜１００ｇ／ｍ２で、表層又は、表層及び表下層の隠蔽率が３０％以上１００％未満となるようにして、表層側からベース色を視認することができるようにしたので、古紙が本来有する温かく落ち着いた視覚感覚を与える色調、見栄えを有効に生かし、視覚感覚を和らげ落ち着いた深みのある印象を与える美粧ライナーを提供することができる。